(57)【特許請求の範囲】
【請求項１】
式Ｉ
【化１】
0004549611.tif 000017
式中、
Ｒ１およびＲ２は、互いに独立して、Ｆ、Ｃｌ、Ｂｒ、Ｉ、ＣＮ、ＳＣＮ、ＳＦ５、直鎖状または分枝状の炭素原子３０以下で、未置換か、Ｆ、Ｃｌ、Ｂｒ、ＩまたはＣＮでモノ−もしくはポリ−置換されており、隣接していない１または２以上のＣＨ２基が、それぞれ互いに独立して、−Ｏ−、−Ｓ−、−ＮＨ−、−ＮＲ０−、−ＣＯ−、−ＣＯＯ−、−ＯＣＯ−、−ＯＣＯ−Ｏ−、−Ｓ−ＣＯ−、−ＣＯ−Ｓ−、−ＣＨ＝ＣＨ−または−Ｃ=Ｃ−で、Ｏおよび／またはＳ原子が互いに直接結合しないように置換されてもよいアルキル、またはＰ−Ｓｐ−Ｘ−であり、
Ｒ０は、Ｈまたは炭素原子１〜４のアルキルであり、
Ｐは、
【数１】
0004549611.tif 000018
Ｗ１は、Ｈ、Ｃｌ、ＣＮ、フェニルまたは１〜５のＣ原子を有するアルキルであり、
Ｗ２およびＷ３は、互いに独立してＨまたは１〜５のＣ原子を有するアルキルであり、
Ｗ４、Ｗ５およびＷ６は、互いに独立してＣｌ、オキサアルキルまたは１〜５のＣ原子を有するオキサカルボニルアルキルであり、
Ｐｈｅは、１，４−フェニレンであり、
ｋ１およびｋ２は、互いに独立して０または１であり、
Ｓｐは、１〜２０のＣ原子を有する直鎖状アルキレン基（これはさらに、隣接していない１または２以上のＣＨ２基が、−Ｏ−、−Ｓ−、−ＮＨ−、−ＮＲ０−、−ＳｉＲ０Ｒ００−、−ＣＯ−、−ＣＯＯ−、−ＯＣＯ−、−ＯＣＯ−Ｏ−、−Ｓ−ＣＯ−、−ＣＯ−Ｓ−、−ＣＨ＝ＣＨ−または−Ｃ=Ｃ−で、Ｏおよび／またはＳ原子が互いに直接結合しないように置換されてもよい）または単結合であり、
Ｒ０およびＲ００は、互いに独立してＨまたは１〜４のＣ原子を有するアルキルであり、
Ｘは、−Ｏ−、−Ｓ−、−ＯＣＨ２−、−ＣＨ２Ｏ−、−ＣＯ−、−ＣＯＯ−、−ＯＣＯ−、−ＯＣＯ−Ｏ−、−ＣＯ−ＮＲ０−、−ＮＲ０−ＣＯ−、−ＯＣＨ２−、−ＣＨ２Ｏ−、−ＳＣＨ２−、−ＣＨ２Ｓ−、−ＣＨ＝ＣＨ−ＣＯＯ−、−ＯＯＣ−ＣＨ＝ＣＨ−または単結合であり、
Ｘ１は、−ＣＯ−、−ＯＣＯ−、−ＮＲ０−ＣＯ−、−ＣＨ＝ＣＨ−ＣＯ−、−ＣＨ２−、−Ｃ２Ｈ４−、−ＣＦ２−または単結合であり、
Ｘ２は、−ＣＯ−、−ＣＯＯ−、−ＣＯ−ＮＲ０−、−ＣＯ−ＣＨ＝ＣＨ−、−ＣＨ２−、−Ｃ２Ｈ４−、−ＣＦ２−または単結合であり、
Ｚ１およびＺ２は、互いに独立して、-Ｏ-、-Ｓ-、-ＣＯ-、-ＣＯＯ-、-ＯＣＯ-、-Ｏ-ＣＯＯ-、−ＣＯ−ＮＲ０−、−ＮＲ０−ＣＯ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−ＣＦ２ＣＨ２−、−ＣＨ２ＣＦ２−、−ＣＦ２ＣＦ２−、−ＣＨ＝Ｎ−、−Ｎ＝ＣＨ−、-ＣＨ=ＣＨ-、-ＣＦ=ＣＨ-、-ＣＨ=ＣＦ-、-ＣＦ=ＣＦ-、−Ｃ=Ｃ−、−ＣＨ＝ＣＨ−ＣＯＯ−、−ＯＣＯ−ＣＨ＝ＣＨ−または単結合であり、
Ａ１およびＡ２は、互いに独立して、炭素原子１６以下の脂肪族もしくは芳香族の、炭素環式もしくは複素環式の基であって、縮合環を含んでもよく、未置換か、Ｌでモノ−またはポリ−置換されていてもよく、
Ｌは、ハロゲンまたはシアノ、ニトロ、または炭素原子１〜７のアルキル、アルコキシ、アルキルカルボニルアルコキシカルボニル基で、ここで１または２以上のＨ原子がＦまたはＣｌで置換されていてもよく、
ｍ１は、１、２または３であり、および
ｍ２は、０、１、２または３であり、
但し、基（Ｚ１−Ａ１）ｍ１の縮合環と非縮合環の総数が基（Ａ２−Ｚ２）ｍ２の縮合環と非縮合環の総数より大きい、
のキラル化合物。
【請求項２】
Ａ１およびＡ２が、１または２以上のＣＨ基がさらにＮで置換されていてもよい１，４−フェニレン、隣接していない１または２のＣＨ２基がさらにＯおよび／またはＳで置換されていてもよい１，４−シクロへキシレン、１，３−ジオキソラン−４，５−ジイル、１，４−シクロヘキセニレン、およびピペリジン−１，４−ジイル、ここでこれらすべての基は、未置換か、式Ｉで定義されたＬでモノ−またはポリ−置換されていてもよく、ｍ１＞ｍ２である、から選択される、請求項１に記載のキラル化合物。
【請求項３】
ｍ１が２であり、ｍ２が１である、請求項１または２に記載のキラル化合物。
【請求項４】
Ｘ１およびＸ２が−ＣＯ−である、請求項１〜３のいずれかに記載のキラル化合物。
【請求項５】
Ａ１およびＡ２が、トランス−１，４−シクロへキシレン、および未置換か、４つ以下の基Ｌで置換されている１，４−フェニレンから選択される、請求項１〜４のいずれかに記載のキラル化合物。
【請求項６】
Ｚ１およびＺ２が、−ＣＯＯ−、−ＯＣＯまたは単結合である、請求項１〜５のいずれかに記載のキラル化合物。
【請求項７】
Ｒ１および／またはＲ２が、重合可能な基Ｐ−Ｓｐ−Ｘ−である、請求項１〜６のいずれかに記載のキラル化合物。
【請求項８】
次式
【化２】
0004549611.tif 000019
式中、ＲおよびＲ’は、請求項１におけるＲ１の意味の１つを有し、フェニレン環もまた請求項１で定義される1、2または3つの基Lで置換されてもよい、
から選択される、請求項１〜７のいずれかに記載のキラル化合物。
【請求項９】
請求項１〜８のいずれかに記載のキラル化合物の少なくとも１つを含む、液晶混合物。
【請求項１０】
請求項１〜８のいずれかに記載の式Ｉの化合物の少なくとも１つ、並びに該式Ｉの化合物および／または付加的な重合可能なメソゲン性化合物であり得る重合可能なメソゲン性化合物の少なくとも１つを含む重合可能な液晶混合物。
【請求項１１】
請求項１０に記載の混合物を重合することによって得られる、直鎖状または架橋したキラル液晶ポリマー。
【請求項１２】
液晶ディスプレイ、能動および受動の光学素子、ホログラフィック素子、接着剤において、異方性の機械的特性を有する合成樹脂、化粧または医薬組成物、ＵＶフィルタ、診断薬、装飾および保安用途のための液晶顔料として、非線形光学、光学的情報記録において、またはキラルドーパントとしての、請求項１〜１１のいずれかに記載のキラル化合物、液晶混合物またはポリマーの使用。
【請求項１３】
液晶ディスプレイがＳＴＮ、ＴＮ、ＡＭＤ−ＴＮ、温度補償、強誘電性、ゲスト・ホスト、相変化または表面安定化またはポリマー安定化コレステリックテクスチャ（ＳＳＣＴ、ＰＳＣＴ）ディスプレイである、請求項１２に記載の使用。
【請求項１４】
能動および受動の光学素子が偏光子、補償板、配向膜、カラーフィルタである、請求項１２に記載の使用。
【請求項１５】
請求項９または１０に記載の液晶混合物を含む、液晶ディスプレイ。
【請求項１６】
請求項１〜８のいずれかに記載のキラル化合物の少なくとも１つを含むキラル成分を含み、さらに１または２以上のネマチックまたはネマトゲニック化合物を含むネマチック成分を含むコレステリック液晶混合物。
【請求項１７】
請求項１６に記載の混合物を含むコレステリックまたはＳＳＣＴディスプレイ。
【請求項１８】
請求項１０に記載の重合可能な混合物から得られる、カラーフィルター、広域反射型偏光板、パターン化フィルムまたは安全表示。
【発明の詳細な説明】
【０００１】
【発明の分野】
本発明は、高いらせんねじれ力を有するキラル化合物、それらを含む液晶混合物、および１または２以上のキラル化合物を含む重合可能な混合物から得られる直鎖状または架橋されたキラル液晶ポリマーに関する。さらに本発明は、液晶ディスプレイ、アクティブおよびパッシブの光学素子、接着剤、異方性の機械的特性を有する合成樹脂、化粧および医薬組成物、診断薬、装飾および保安用途のための液晶色素、非線形光学、光学的情報記憶において、またはキラルドーパントとしてのキラル化合物並びにそれらから得られる混合物およびポリマーの使用に関する。
【０００２】
【背景および先行技術】
多くの用途のため、ツイスト相をもつＬＣ混合物を有することが望ましい。これらの中には、例えば、相変化ディスプレイ、ゲスト・ホストディスプレイ、ＡＭＤ−ＴＮなどのパッシブおよびアクティブマトリックスＴＮおよびＳＴＮディスプレイ、強誘電性ディスプレイおよびＳＳＣＴ（表面安定化コレステリックテクスチャ）またはＰＳＣＴ（ポリマー安定化コレステリックテクスチャ）ディスプレイなどのコレステリックディスプレイであって、例えば、本発明によるコレステリック化合物の適当な選択により温度補償した特性を有するディスプレイを単独またはさらなるキラルドーパントと組み合わせて含むものがある。これらの用途のため、所望のピッチを誘導するのに必要な量のドーパントを低減するために、高いＨＴＰを有するキラルドーパントを可能とすることが有利である
【０００３】
いくつかの用途のため、強いらせんツイストおよびそれによる短いピッチ長を示すＬＣ混合物を有することが望ましい。例えば、ＳＳＣＴまたはＰＳＣＴなどの選択的反射型コレステリックディスプレイにおいて用いられる液晶混合物において、ピッチは、コレステリックらせんにより反射された波長の最大が可視光の範囲であるように選択されなければならない。他の可能な用途は、コレステリック広帯域偏光子または遅延フィルムなどの光学素子のためのキラル液晶相を備えたポリマーフィルムである。
【０００４】
コレステリックＬＣ材料において、大抵の実用的な用途に対して十分である第一の近似における分子らせんのピッチｐは、等式（１）：
【化３】
0004549611.tif 000002
にしたがい、液晶ホスト混合物におけるキラルドーパントの濃度ｃに反比例する。比例定数はキラルドーパントのらせんねじれ力（ＨＴＰ）である。
【０００５】
等式（１）から知ることができるように、短いピッチは、多量のドーパントを用いることによって、または高いＨＴＰを有するドーパントを用いることによって達成することができる。しかしながら、従来技術のキラルドーパントは、しばしば低い値のＨＴＰを示し、そのため多量のドーパントが必要とされる。キラルドーパントは純粋な光学異性体としてしか用いることができず、したがって高価で合成が困難であることから、このことは欠点である。
【０００６】
さらに、従来技術のキラルドーパントを多量に用いる場合、しばしば、例えば、透明点、誘電異方性Δε、粘度、駆動電圧または切換時間などの液晶ホスト混合物の特性に悪い影響を与える。
【０００７】
また、キラルドーパントは、しばしばらせんねじれ力の高い温度依存性を示す。コレステリック混合物に用いた場合、これにより該混合物の反射波長の強い温度依存性が導かれる。これは特に、いつも反射波長の低い温度依存性が要求されるＳＳＣＴディスプレイなどのコレステリックディスプレイにおける用途に対して欠点である。
【０００８】
従来技術のキラル化合物の他の欠点は、低い温度で望まない結晶化を導いてしまう液晶ホスト混合物への低い溶解性をしばしば示すことである。この欠点を克服するために、典型的には、２または３以上の異なるキラルドーパントをホスト混合物に添加しなくてはならない。このことは、高コストを意味し、混合物の温度補償のための付加的な労力が必要とされ、異なるドーパントは、ツイストの温度計数が互いに補うように選択されなければならない。
【０００９】
したがって、合成することが容易で、少量で用いることができ、ねじれ力の低い温度依存性を示し、例えば一定の反射波長を利用するための、液晶ホスト混合物の特性に影響がなく、そしてホスト混合物への良好な溶解性を示す、高いＨＴＰを備えたキラル化合物に対する相当な要求が存在する。
【００１０】
本発明は、これらの特性を有するが、上記の現状技術のキラルドーパントの欠点をもたないキラル化合物を提供するという目的を有する。本発明の他の目的は、当業者が利用可能なキラルドーパントのプールを広げることである。
【００１１】
これらの目的は以下に記載するようにキラルなイソソルビド誘導体を提供することによって達成することができることが見出された。
ＷＯ  ９５／１６００７およびＷＯ  ９８／００４２８は、１，４：３，６−ジアンヒドロ−Ｄ−ソルビトール(イソソルビド）に基づく高いＨＴＰを有するキラルなメソゲン性化合物を開示する。しかしながら、これら化合物の多くは、液晶ホスト混合物への限定された溶解性をもつだけである。
【００１２】
本発明者らは、今や、イソソルビド
【化４】
0004549611.tif 000003
から導かれ、２−および５−位において２つの異なるメソゲン性基で非対称に置換されているキラル化合物が、２つの同一のメソゲン性基で対称に置換されているイソソルビド誘導体と比べて、液晶ホスト混合物への高い溶解性を示すことを見出した。さらに、非対称に置換されたイソソルビドがメソゲン性基の各位置に依存して溶解性において顕著な差を示すことを見出した。例えば、５−位に二環の基などの大きなメソゲン性基が結合し、２−位に一環の基などの小さなメソゲン性基が結合したイソソルビド誘導体は、２−位に二環環の基が結合し、５−位に一環の基が結合したそれに対応する異性体よりも、有意に高い溶解性を有している。これは、従来技術からは予想し得ない重要な改善である。
【００１３】
【発明の概要】
本発明の１つの目的は、式Ｉ
【化５】
0004549611.tif 000004
式中、
Ｒ１およびＲ２は、互いに独立して、Ｆ、Ｃｌ、Ｂｒ、Ｉ、ＣＮ、ＳＣＮ、ＳＦ５、直鎖状または分枝状の炭素原子３０以下で、未置換か、Ｆ、Ｃｌ、Ｂｒ、ＩまたはＣＮでモノ−もしくはポリ−置換されており、隣接していない１または２以上のＣＨ２基が、それぞれ互いに独立して、−Ｏ−、−Ｓ−、−ＮＨ−、−ＮＲ０−、−ＣＯ−、−ＣＯＯ−、−ＯＣＯ−、−ＯＣＯ−Ｏ−、−Ｓ−ＣＯ−、−ＣＯ−Ｓ−、−ＣＨ＝ＣＨ−または−Ｃ=Ｃ−で、Ｏおよび／またはＳ原子が互いに直接結合しないように置換されてもよいアルキル、またはＰ−Ｓｐ−Ｘ−であり、
Ｒ０は、Ｈまたは炭素原子１〜４のアルキルであり、
Ｐは、重合可能な基であり、
Ｓｐは、スペーサー基または単結合であり、
Ｘは、−Ｏ−、−Ｓ−、−ＯＣＨ２−、−ＣＨ２Ｏ−、−ＣＯ−、−ＣＯＯ−、−ＯＣＯ−、−ＯＣＯ−Ｏ−、−ＣＯ−ＮＲ０−、−ＮＲ０−ＣＯ−、−ＯＣＨ２−、−ＣＨ２Ｏ−、−ＳＣＨ２−、−ＣＨ２Ｓ−、−ＣＨ＝ＣＨ−ＣＯＯ−、−ＯＯＣ−ＣＨ＝ＣＨ−または単結合であり、
Ｘ１は、−ＣＯ−、−ＯＣＯ−、−ＮＲ０−ＣＯ−、−ＣＨ＝ＣＨ−ＣＯ−、−ＣＨ２−、−Ｃ２Ｈ４−、−ＣＦ２−または単結合であり、
Ｘ２は、−ＣＯ−、−ＣＯＯ−、−ＣＯ−ＮＲ０−、−ＣＯ−ＣＨ＝ＣＨ−、−ＣＨ２−、-Ｃ2Ｈ4-、-ＣＦ2−または単結合であり、
【００１４】
Ｚ１およびＺ２は、互いに独立して、−Ｏ−、−Ｓ−、−ＣＯ−、−ＣＯＯ−、−ＯＣＯ−、−Ｏ−ＣＯＯ−、−ＣＯ−ＮＲ０−、−ＮＲ０−ＣＯ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−ＣＦ２ＣＨ２−、−ＣＨ２ＣＦ２−、−ＣＦ２ＣＦ２−、−ＣＨ＝Ｎ−、−Ｎ＝ＣＨ−、−Ｎ＝Ｎ−、−ＣＨ＝ＣＨ−、−ＣＦ＝ＣＨ−、−ＣＨ＝ＣＦ−、−ＣＦ＝ＣＦ−、−Ｃ≡Ｃ−、−ＣＨ＝ＣＨ−ＣＯＯ−、−ＯＣＯ−ＣＨ＝ＣＨ−または単結合であり、
Ａ１およびＡ２は、互いに独立して、炭素原子１６以下の脂肪族もしくは芳香族の炭素環式もしくは複素環式で縮合環を含んでもよく、未置換か、Ｌでモノ−またはポリ−置換されていてもよい基であり、
Ｌは、ハロゲンまたはシアノ、ニトロ、アルキル、または炭素原子１〜７のアルコキシ、アルキルカルボニルアルコキシカルボニル基で、ここで１または２以上のＨ原子がＦまたはＣｌで置換されていてもよく、
ｍ１は、１、２または３であり、および
ｍ２は、０、１、２または３であり、
但し、基（Ｚ１−Ａ１）ｍ１の縮合環または非縮合環の総数が基（Ａ２−Ｚ２）ｍ２より大きい、
のキラル化合物である。
【００１５】
本発明の他の目的は、式Ｉの化合物の少なくとも１つを含む液晶混合物である。
本発明の他の目的は、式Ｉの化合物の少なくとも１つを含む重合可能な液晶混合物である。
本発明の他の目的は、式Ｉの化合物の少なくとも１つを含む重合可能な液晶混合物から得ることができるツイスト構造を備えた直鎖状または架橋された異方性ポリマーである。
【００１６】
本発明のさらなる目的は、ＳＴＮ、ＴＮ、ＡＭＤ−ＴＮ、温度補償、強誘電性、ゲスト・ホスト、相変化または表面安定化もしくはポリマー安定化コレステリックテクスチャ（ＳＳＣＴ、ＰＳＣＴ）ディスプレイなどの液晶ディスプレイにおいて、偏光子、補償板、配向膜、カラーフィルタなどのアクティブまたはパッシブ光学素子またはホログラフィック素子において、接着剤、異方性の機械的特性を有する合成樹脂、化粧および医薬組成物、診断薬、装飾および保安用途のための液晶顔料において、非線形光学、光学的情報記憶において、またはキラルドーパントとしての式Ｉの化合物またはそれらを含む液晶混合物または異方性ポリマーフィルムの使用である。
【００１７】
さらに本発明の他の目的は、式Ｉのキラル化合物の少なくとも１つを含む液晶混合物を含む液晶ディスプレイである。
【００１８】
【発明の詳細な記載】
本発明のキラル化合物はいくつかの利点をもっている。
・高いＨＴＰを示す。
・液晶混合物での良好な溶解性を示す。
・本発明の化合物を液晶混合物でキラルドーパントとして用いた場合、それらの高い溶解性により、より大量のドーパントを高いツイスト（＝低ピッチ）を生み出すために用いることができる。
・それらの高いＨＴＰ故に、より少量の本発明のドーパントで高いピッチを達成する、それによる混合物の液晶特性に、悪影響が少ない。
・光学異性体として純粋な本発明のキラル化合物は、製造が容易である。
【００１９】
本発明のキラル化合物はメソゲン性またはまさに液晶であり、即ち、それらは、例えば他の化合物との混合物において、メソフェーズ挙動を誘導するか、もしくは助勢することができるか、または１またはそれ以上のメソフェーズ自体を示すことさえ可能である。本発明の化合物は、他の化合物との混合物においてだけでも、または（共）重合された場合、重合可能な化合物の場合でも、メソフェーズ挙動を示すこともまた可能である。本発明のメソゲン性キラル化合物が特に好ましい。
【００２０】
式Iにおいて、Ｒ１と隣接するＺ１およびＲ２と隣接するＺ２は、好ましくは単結合である。
【００２１】
式Iにおいて好ましい基Ａ１およびＡ２は、例えば、シクロペンタン、1,1,-ジメチルシクロペンタン、テトラヒドロフラン、ピロリジン、フラン、ピロール、チオフェン、オキサゾール、チアゾール、チアジアゾール、イミダゾール、ピロリジノン、シクロヘキサン、シクロヘキセン、テトラヒドロピラン、ピペリジン、テトラヒドロチオピラン、ジオキサン、ジチアン、オキサチアン、チオモルホリン、モルホリン、フェニレン、ピリジン、ピリミジン、ピラジン、ビシクロヘキサン、ビシクロヘキセン、シクロヘキサン−１，４−ジオン、ビシクロ［２，２，２］オクチレン、シクロヘキセノン、インダン、ナフタレン、デカヒドロナフタレン、１，２，３，４−テトラヒドロナフタレン、アントラセンおよびフェナントレンなどである。
【００２２】
特に好ましいＡ１およびＡ２は、１または２以上のＣＨ基がさらにＮで置換されていてもよい１，４−フェニレン、隣接していない１または２のＣＨ２基がさらにＯおよび／またはＳで置換されていてもよい１，４−シクロへキシレン、１，３−ジオキソラン−４，５−ジイル、１，４−シクロヘキセニレン、１，４−ビシクロ−（２，２，２）−オクチレン、ピペリジン−１，４−ジイル、ナフタレン−２，６−ジイル、デカヒドロナフタレン−２，６−ジイル、１，２，３，４−テトラヒドロナフタレン−２，６−ジイルおよびインダン−２，５−ジイル、ここでこれらすべての基は、上記定義のように未置換か、Ｌでモノ−またはポリ−置換されていてもよい、から選択される、
【００２３】
式Iの化合物であって、基（Ｚ１−Ａ１）ｍ１および（Ａ２−Ｚ２）ｍ２が単環式の基Ａ１およびＡ２だけを含み、ｍ１＞ｍ２である化合物がとりわけ好ましい。
【００２４】
これら好ましい化合物のうち、特に好ましくは、Ａ１およびＡ２が１または２以上のヘテロ原子を含んでいてもよい脂肪族および芳香族の６員炭素環から選択さる化合物であり、きわめて好ましくは、付加的に１または２以上のＣＨ基がＮで置換されてもよい１，４−フェニレン、付加的に１または２の隣接しないＣＨ２基がＯおよび／またはＳで置換されてもよい１，４−シクロへキシレン、１，３−ジオキソラン−４，５−ジイル、１，４−シクロヘキセニレンおよびピペリジン−１，４−ジイルであって、これらのすべての基が未置換か、式Ｉで定義するＬでモノ−またはポリ−置換されていてもよいものから選択される化合物である。
【００２５】
より小さい基である好ましい基（Ｚ１−Ａ１）ｍ１および（Ａ２−Ｚ２）ｍ２を以下に挙げる。単純化のため、これらの基においてＰｈｅは、式Ｉで定義した基Ｌの少なくとも１つによって置換されてもよい１，４−フェニレンであり、そしてＣｙｃは、１，４−シクロへキシレンである。好ましい基の次のリストもまた、それらの鏡像体を含む。
【化６】
0004549611.tif 000005
【００２６】
式ＩＩ−１、ＩＩ−２、ＩＩ−３、ＩＩ−４およびＩＩ−５がとりわけ好ましい。さらに好ましくは、１つまたは２つの基Ｌで、好ましくは２−および／または３−位において置換され
ている基Ｐｈｅの少なくとも１つを含む基（Ｚ１−Ａ１）ｍ１および（Ａ２−Ｚ２）ｍ２であり、ＬはＦ、Ｃｌ、ＣＨ３、ＯＣＨ３、ＣＦ３、ＣＨＦ２、ＣＨ２Ｆ、ＯＣＦ３、ＯＣＨＦ２、ＯＣＨ２ＦまたはＣＮである。
【００２７】
さらに好ましくは、式Ｉの化合物で、式中、
−ｍ１は１であり、ｍ２は０または１である。
−ｍ１は２であり、ｍ２は１である。
−Ｘ１およびＸ２は−ＣＯ−である。
−Ｚ１およびＺ２は、互いに独立して−ＣＯＯ−、−ＯＣＯ−または単結合である。
−Ｒ１および／またはＲ２は、重合可能な基Ｐ−Ｓｐ−Ｘ−である。
−Ｒ１およびＲ２は、直鎖状または分枝状の１〜１２の炭素原子を有するアルキルまたはアルコキシである。
−Ｌは、Ｆ、Ｃｌ、ＣＮ、ＮＯ２、ＣＨ３、Ｃ２Ｈ５、ＯＣＨ３、ＯＣ２Ｈ５、ＣＯＣＨ３、ＣＯＣ２Ｈ５、ＣＦ３、ＣＨＦ２、ＣＨ２Ｆ、ＯＣＦ３、ＯＣＨＦ２、ＯＣＨ２ＦまたはＯＣ２Ｆ５である。
−Ａ１およびＡ２は、トランス−１，４−シクロへキシレン、および未置換か、４つ以下、好ましくは１つまたは２つの基Ｌで、好ましくは、３−および／または５−位において、または２−および／または3-位において、好ましくはＦ、Ｃｌ、ＣＨ３、ＯＣＨ３、ＣＦ３、ＣＨＦ２、ＣＨ２Ｆ、ＯＣＦ３、ＯＣＨＦ２、ＯＣＨ２ＦまたはＣＮであるＬで置換されている１，４−フェニレンから選択される。
−Ａ１およびＡ２は、未置換の１，４−フェニレンである。
【００２８】
Ｌは、好ましくはＦ、Ｃｌ、ＣＮ、ＮＯ２、ＣＨ３、Ｃ２Ｈ５、ＯＣＨ３、ＯＣ２Ｈ５、ＣＯＣＨ３、ＣＯＣ２Ｈ５、ＣＦ３、CＨＦ２、ＣＨ２Ｆ、ＯＣＦ３、ＯＣＨＦ２、ＯＣＨ２Ｆ、ＯＣ２Ｆ５、特にＦ、Ｃｌ、ＣＮ、ＣＨ３、ＣＨＦ２、Ｃ２Ｈ５、ＯＣＨ３、ＯＣＨＦ２、ＣＦ３およびＯＣＦ３、最も好ましくはＦ、ＣＨ３、ＣＦ３、ＯＣＨ３、ＯＣＨＦ２およびＯＣＦ３である。
【００２９】
式ＩにおいてＲ１またはＲ２がアルキルまたはアルコキシ基、即ち、末端のＣＨ２基が−Ｏ−に置き換わっている場合、これは直鎖状または分枝状であってよい。好ましくは直鎖で、２、３、４、５、６、７または８の炭素原子を有し、したがって、例えば、好ましくは、エチル、プロピル、ブチル、ペンチル、ヘキシル、ヘプチル、オクチル、エトキシ、プロポキシ、ブトキシ、ペントキシ、ヘキソキシ、ヘプトキシまたはオクトキシ、さらにはメチル、ノニル、デシル、ウンデシル、ドデシル、トリデシル、テトラデシル、ペンタデシル、ノノキシ、デコキシ、ウンデコキシ、ドデコキシ、トリデコキシまたはテトラデコキシである。
【００３０】
オキサアルキル、即ち、１つのＣＨ２基が−Ｏ−によって置換したものは、好ましくは、例えば、直鎖状の２−オキサプロピル（＝メトキシメチル）、２−  （＝エトキシメチル）または３−オキサブチル(=２−メトキシエチル)、２−、３−もしくは４−オキサペンチル、２−、３−、４−もしくは５−オキサヘキシル、２−、３−、４−、５−もしくは６−オキサヘプチル、２−、３−、４−、５−、６−もしくは７−オキサオクチル、２−、３−、４−、５−、６−、７−もしくは８−オキサノニル、または２−、３−、４−、５−、６−、７−、８−もしくは９−オキサデシルである。
ハロゲンは、好ましくはＦまたはＣｌである。
【００３１】
式ＩにおいてＲ１またはＲ２は、極性または無極性基であることができる。極性基の場合は、ＣＮ、ＳＦ５、ハロゲン、ＯＣＨ３、ＳＣＮ、ＣＯＲ５、ＣＯＯＲ５または１〜４のＣ原子を有するモノ−、オリゴ−もしくはポリフッ素化アルキルまたはアルコキシ基から選択される。Ｒ５は、随意に、１〜４、好ましくは１〜３のＣ原子を有するフッ素化アルキルである。とりわけ好ましい極性基は、Ｆ、Ｃｌ、ＣＮ、ＯＣＨ３、ＣＯＣＨ３、ＣＯＣ２Ｈ５、ＣＯＯＣＨ３、ＣＯＯＣ２Ｈ５、ＣＦ３、ＣＨＦ２、ＣＨ２Ｆ、ＯＣＦ３、ＯＣＨＦ２、ＯＣＨ２Ｆ、Ｃ２Ｆ５およびＯＣ２Ｆ５から選択され、特にＦ、Ｃｌ、ＣＮ、ＣＦ３、ＯＣＨＦ２およびＯＣＦ３である。無極性基の場合は、１５以下のＣ原子を有するアルキルまたは２〜１５のＣ原子を有するアルコキシであることが好ましい。
【００３２】
式ＩにおいてＲ１またはＲ２は、アキラルまたはキラル基であることができる。キラル基の場合は、好ましくは、式ＩＩＩ：
【化７】
0004549611.tif 000006
式中、
Ｑ１は、１〜９のＣ原子を有するアルキレンまたはアルキレンオキシ基または単結合であり、
Ｑ２は、未置換か、またはＦ、Ｃｌ、ＢｒまたはＣＮでモノ−またはポリ置換してもよい、１または隣接していない２以上のＣＨ２基が、酸素原子が互いに直接結合しないようにしながら、それぞれ互いに独立して、−Ｃ≡Ｃ−、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−または−ＣＯ−Ｓ−で置換されていてもよい１〜１０のＣ原子を有するアルキルまたはアルコキシ基であり、
Ｑ３は、Ｆ、Ｃｌ、Ｂｒ、ＣＮまたはＱ２とは異なるが、Ｑ２で定義したアルキルまたはアルコキシ基である、
から選択される。
【００３３】
式ＩＩＩのＱ１がアルキレン−オキシ基の場合は、Ｏ原子は、好ましくはキラルＣ原子と隣接する。
式ＩＩＩの好ましいキラル基は、２−アルキル、２−アルコキシ、２−メチルアルキル、２−メチルアルコキシ、２−フルオロアルキル、２−フルオロアルコキシ、２−（２−エチン）−アルキル、２−（２−エチン）−アルコキシ、１，１，１−トリフルオロ−２−アルキルおよび１，１，１−トリフルオロ−２−アルコキシである。
【００３４】
特に好ましいキラル基は、例えば、２−ブチル（＝１−メチルプロピル）、２−メチルブチル、２−メチルペンチル、３−メチルペンチル、２−エチルヘキシル、２−プロピルペンチル、特に２−メチルブチル、２−メチルブトキシ、２−メチルペントキシ、３−メチルペントキシ、２−エチルヘキソキシ、１−メチルヘキソキシ、２−オクチルオキシ、２−オキサ−３−メチルブチル、３−オキサ−４−メチルペンチル、４−メチルヘキシル、２−ヘキシル、２−オクチル、２−ノニル、２−デシル、２−ドデシル、６−メトキシオクトキシ、６−メチルオクトキシ、６−メチルオクタノイルオキシ、５−メチルヘプチルオキシカルボニル、２−メチルブチリルオキシ、３−メチルバレロイルオキシ、４−メチルヘキサノイルオキシ、２−クロロプロピオニルオキシ、２−クロロ−３−メチルブチリルオキシ、２−クロロ−４−メチルバレリルオキシ、２−クロロ−３−メチルバレリルオキシ、２−メチル−３−オキサペンチル、２−メチル−３−オキサヘキシル、１−メトキシプロピル−２−オキシ、１−エトキシプロピル−２−オキシ、１−プロポキシプロピル−２−オキシ、１−ブトキシプロピル−２−オキシ、２−フルオロオクチルオキシ、２−フルオロデシルオキシ、１，１，１−トリフルオロ−２−オクチルオキシ、１，１，１−トリフルオロ−２−オクチル、２−フルオロメチルオクチルオキシである。極めて好ましくは、２−ヘキシル、２−オクチル、２−オクチルオキシ、１，１，１−トリフルオロ−２−ヘキシル、１，１，１−トリフルオロ−２−オクチルおよび１，１，１−トリフルオロ−２−オクチルオキシである。
【００３５】
加えて、分枝状のキラル基Ｒ１またはＲ２を含む式Ｉの化合物は、時折、例えば、結晶化への傾向を低減するため、重要でありえる。このタイプの分枝上の基は、一般的に、２つ以上の枝分かれを含まない。好ましい分枝状のアキラル基は、イソプロピル、イソブチル（＝メチルプロピル）、イソペンチル（＝３−メチルブチル）、イソプロポキシ、２−メチル−プロポキシおよび３−メチルブトキシである。
【００３６】
重合可能な基Ｐは、好ましくは、
【化８】
0004549611.tif 000007
フェニルまたは１〜５のＣ原子を有するアルキル、特にＨ、ＣｌまたはＣＨ３であり、Ｗ２およびＷ３は、互いに独立してＨまたは1〜５のＣ原子を有するアルキル、特にメチル、エチルまたはｎ−プロピルであり、Ｗ４、Ｗ５およびＷ６は、互いに独立してＣｌ、オキサアルキルまたは１〜５のＣ原子を有するオキサカルボニルアルキルであり、Ｐｈｅは、１，４−フェニレンであり、そしてｋ１およびｋ２は、互いに独立して０または１である。
【００３７】
とりわけ好ましくは、Ｐは、ビニル基、アクリレート基、メタクリレート基、プロペニルエーテル基またはエポキシ基、とりわけ好ましくは、アクリレートまたはメタクリレート基である。
【００３８】
スペーサー基Ｓｐとしては、この目的のために当業者に知られているすべての基を用いることができる。スペーサー基Ｓｐは、好ましくは、１〜２０のＣ原子、特に１〜１２のＣ原子を有する直鎖状アルキレン基、これはさらに、隣接していない１または２以上のＣＨ２基が、−Ｏ−、−Ｓ−、−ＮＨ−、−ＮＲ０−、−ＳｉＲ０Ｒ００−、−ＣＯ−、−ＣＯＯ−、−ＯＣＯ−、−ＯＣＯ−Ｏ−、−Ｓ−ＣＯ−、−ＣＯ−Ｓ−、−ＣＨ＝ＣＨ−または−Ｃ≡Ｃ−で、Oおよび／またはS原子が互いに直接結合しないように置換されてもよく、Ｒ０およびＲ００は、互いに独立してＨまたは１〜４のＣ原子を有するアルキルである。
【００３９】
典型的なスペーサー基は、例えば、−（ＣＨ２）ｐ−、−（ＳｉＲ０Ｒ００−Ｏ）ｐ−、−（ＣＨ２ＣＨ２Ｏ）ｒ−ＣＨ２ＣＨ２−、−ＣＨ２ＣＨ２−Ｓ−ＣＨ２ＣＨ２−または−ＣＨ２ＣＨ２−ＮＨ−ＣＨ２ＣＨ２−であり、ここで、ｐは２〜１２の整数であり、ｒは１〜３の整数である。
【００４０】
好ましいスペーサー基は、例えば、エチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレン−チオエチレン、エチレン−Ｎ−メチル−イミノエチレン、１−メチルアルキレン、エテニレン、プロペニレンおよびブテニレンである。
【００４１】
とりわけ好ましくは、本発明の式Ｉのキラル化合物であって、Ｓｐ−Ｘが２〜６のＣ原子を有するアルキレンまたはアルキレンオキシを意味する。直鎖の基がとりわけ好ましい。
【００４２】
本発明の他の好ましい態様において、キラル化合物は式ＩＶ：
【化９】
0004549611.tif 000008
式中、
Ｑ１は、１〜１０のＣ原子を有するアルキレンまたはアルキレンオキシ基または単結合、
Ｑ２は、１〜１０のＣ原子を有するアルキレンまたはアルキレンオキシ基または単結合で、Ｑ１とは異なり、そして
Ｑ３は、ハロゲン、シアノ基または１〜４のＣ原子を有するアルキルまたはアルコキシ基で、Ｑ２とは異なる、
のキラル基であるスペーサー基Ｓｐの少なくとも１つを含む。
【００４３】
式ＩＶのＱ１がアルキレンオキシ基である場合、Ｏ原子は、好ましくはキラルＣ原子に隣接する。
【００４４】
特に好ましい式Ｉの化合物は、以下の式の化合物である。
【化１０】
0004549611.tif 000009
式中、ＲおよびＲ’は、式Ｉの意味するものの１つであり、フェニレン環は先に定義した基Ｌの１つ、２つまたは３つで置換されてもよい。
【００４５】
これら好ましい化合物において、ＲおよびＲ’は好ましくは、１〜１２のＣ原子を有するアルキルまたはアルコキシまたは先に定義したＰ−Ｓｐ−Ｘ−である。置換されたフェニレン環を有する化合物の場合、これらは好ましくは、２−、３−、２−および３−、または３−および５−位において、Ｆ、Ｃｌ、ＣＨ３、ＯＣＨ３またはＣＮで置換されている。
【００４６】
本発明のキラル化合物は、例えば、ＷＯ  ９８／００４２８に記載されているような既知の方法にしたがって、または同様にして合成することができる。
【００４７】
式Ｉの非対称のイソソルビドの製造は、イソソルビドの２つのヒドロキシ基の間の反応性が異なるため可能である。したがって、イソソルビドの２−位は、ほとんど妨げられず、したがって優先的に反応する。１，４：３，６−ジアンヒドロ−Ｄ−グルシトールの選択的エステル化は、Z. Cekovic and Z. Tokic, Communications, Synthesis, p. 610-612 (1989）に記載されている。この方法を、例えば、イソソルビドのモノエステルを製造するために利用すること、次いで、他のヒドロキシ基と異なる酸とを反応させることができる。
【００４８】
さらなる合成方法は、例から選ぶこともできる。
式Ｉのキラル化合物は、例えば、アクティブまたはパッシブマトリックスタイプのＴＮディスプレイ、ＳＴＮ、相変化、ゲスト・ホスト、強誘電性またはＳＳＣＴ（表面安定化コレステリックテクスチャ）またはＰＳＣＴ（ポリマー安定化コレステリックテクスチャ）のようなコレステリックディスプレイなどの液晶マトリックスのらせんツイスト分子構造を示すディスプレイの液晶混合物において用いることができる。
【００４９】
したがって、本発明の他の目的は、式Ｉのキラル化合物の少なくとも１つを含む液晶混合物、特にキラルスメクチックまたはコレステリック液晶混合物である。
さらに本発明の他の目的は、式Ｉのキラル化合物の少なくとも１つを含有する液晶媒体を含む液晶ディスプレイである。
【００５０】
式Ｉのキラル化合物は、ＨＴＰの高い値によって特徴づけられる。このことは、式Ｉのキラル化合物を少量だけ使うことにより、高いらせんツイスト、即ち、低ピッチを備えた液晶混合物の製造を可能にする。これは、液晶化合物への多量のキラルドーパントの添加が、その液晶相の挙動および誘電異方性、粘度または透明点などの電気光学的特性に悪い影響を及ぼすことがしばしば観察されるので重要な利点である。したがって、液晶混合物またはディスプレイにおいて、式Ｉのキラル化合物を用いることによって、その特性は、従来技術のドーパントと比較して、より小さい程度で変えられ、例えば、ディスプレイのより低いしきい値電圧およびより速い切換時間をもたらす。
【００５１】
式Ｉのキラル化合物は、さらに液晶ホスト混合物への高い溶解性によって特徴づけられる。低温での望まない自発結晶が低減され、混合物の温度範囲の操作を広げることができる。したがって、結晶化を避けるためにしばしば添加される第二のドーパントの使用を避けることが可能である。
【００５２】
したがって、本発明の特に好ましい態様は、式Ｉの化合物であるキラル化合物ただ１つを含む液晶混合物、およびそのような混合物を含むディスプレイに関する。
式Ｉのキラル化合物はまた、液晶ホスト混合物に添加した場合、ＨＴＰの低い温度依存性を示す。したがって、それらは、低い温度依存性のピッチを備えた液晶混合物およびディスプレイのためのキラルドーパントとして有用である。
【００５３】
本発明による液晶混合物は、好ましくは０．１〜３０重量％、特に１〜２５重量％、そしてきわめて特に好ましくは２〜１５重量％の式Ｉのキラル化合物を含む。
式Ｉの化合物は、とりわけコレステリックディスプレイ、特にＳＳＣＴもしくはＰＳＣＴディスプレイ用のコレステリック液晶混合物に用いるのに適している。コレステリックディスプレイは、例えば、ＷＯ  ９２／１９６９５、ＷＯ  ９３／２３４９６、ＵＳ  ５，４５３，８６３またはＵＳ  ５，４９３，４３０に記載され、これら文献の全体の記載は、参照として本願に組み込まれている。
【００５４】
コレステリックディスプレイ用の液晶混合物にドーパントとして式Ｉのキラル化合物を用いた場合、それらの高い溶解性とＨＴＰの低い温度依存性によって、高いらせんツイストを有する混合物および低い温度依存性を達成することができることが見出された。反射色の高い輝度と低い温度依存性を有するコレステリック混合物は、したがって、式Ｉのキラルドーパントただ１つを用いることによるだけで達成することができる。しばしば２または３以上のドーパントを結晶化防止のために用いる必要があり、反射波長の良好な温度補償を達成するために、反対のらせんツイストの温度依存性を有する２つのドーパント（例えば、ポジティブな温度依存性をもつものとネガティブな温度依存性をもつもの）を用いる必要があるという従来技術に対して、これは相当な利点である。
【００５５】
したがって、本発明の特に好ましい態様は、式Ｉの化合物である１つのキラルドーパントを、好ましくは１〜２０％、特に２〜１５％の量で含むコレステリック液晶媒体、特にＳＳＣＴおよびＰＳＣＴディスプレイに用いるためのものに関する。
前記の用途のために、液晶混合物は、好ましくは、式Ｉのキラル化合物の少なくとも１つを含むキラル成分および１または２以上のネマチックまたはネマトゲニック化合物を含むネマチック成分を含む。
【００５６】
好ましくは、液晶混合物は、少なくとも１つが式Ｉのキラル化合物である２〜２５、好ましくは３〜１５の化合物からなる。ネマチック成分を形成する他の化合物は、好ましくは低分子量の液晶混合物であり、ネマチックまたはネマトゲニック物質から選択され、例えば、アゾキシベンゼン、ベンジリデン−アニリン、ビフェニル、ターフェニル、フェニルまたはシクロヘキシルベンゾエート、シクロヘキサンカルボン酸のフェニルもしくはシクロヘキシルエステル、シクロヘキシル安息香酸のフェニルもしくはシクロヘキシルエステル、シクロヘキシルシクロヘキサンカルボン酸のフェニルもしくはシクロヘキシルエステル、安息香酸の、シクロヘキサンカルボン酸の、およびシクロへキシルシクロヘキサンカルボン酸のシクロヘキシルフェニルエステル、フェニルシクロヘキサン、シクロヘキシル−ビフェニル、フェニルシクロヘキシルシクロヘキサン、シクロヘキシルシクロヘキサン、シクロヘキシルシクロヘキセン、シクロヘキシルシクロヘキシルシクロヘキセン、１，４−ビス−シクロヘキシルベンゼン、４，４’−ビス−シクロヘキシルビフェニル、フェニル−もしくはシクロヘキシルピリミジン、フェニル−もしくはシクロヘキシルピリダジン、フェニル−もしくはシクロヘキシルピリジン、フェニル−もしくはシクロヘキシルジオキサン、フェニル−もしくはシクロヘキシル−１，３−ジチアン、１，２−ジフェニル−エタン、１，２−ジシクロヘキシルエタン、１−フェニル−２−シクロヘキシルエタン、１−シクロヘキシル−２−（４−フェニルシクロヘキシル）−エタン、１−シクロヘキシル−２−ビフェニル−エタン、１−フェニル２−シクロヘキシルフェニルエタン、随意にハロゲン化されたスチルベン、ベンジルフェニルエーテル、トラン、置換された桂皮酸等の既知のクラスおよびネマチックまたはネマトゲニック物質のさらなるクラスから選択される。これらの化合物の中の１，４−フェニレン基は、ラテラル（laterally）に１置換または２置換のフッ素化されていてもよい。
【００５７】
この好ましい態様の液晶混合物は、このタイプのアキラル化合物に基づく。
【００５８】
これら液晶混合物の成分として可能である、最も重要な化合物は、以下の式によって特徴づけることができる。
Ｒ’−Ｌ’−Ｇ’−Ｅ−Ｒ’’
式中、Ｌ’およびＥは、同一または異なっていてもよく、それぞれ互いに独立して、−Ｐｈｅ−、−Ｃｙｃ−、−Ｐｈｅ−Ｐｈｅ−、−Ｐｈｅ−Ｃｙｃ−、−Ｃｙｃ−Ｃｙｃ−、−Ｐｙｒ−、−Ｄｉｏ−、−Ｂ-Ｐｈｅ−および−Ｂ−Ｃｙｃ−並びにそれらの鏡像、（）ここでＰｈｅが未置換またはフッ素置換された１，４−フェニレンであり、Ｃｙｃがトランス−１，４−シクロへキシレンもしくは１，４−シクロヘキセニレンであり、Ｐｙｒがピリミジン−２，５−ジイルもしくはピリジン−２，５−ジイルであり、Ｄｉｏが１，３−ジオキサン−２，５−ジイルであり、そしてＢが２−（トランス−１，４−シクロヘキシル）エチル、ピリミジン−２，５−ジイル、ピリジン−２，５−ジイルまたは１，３−ジオキサン−２，５−ジイルである、）によって形成される群からの２価の基である。
【００５９】
これら化合物におけるＧ’は、次の２価の基、−ＣＨ＝ＣＨ−、−Ｎ（Ｏ）Ｎ−、−ＣＨ＝ＣＹ−、−ＣＨ＝Ｎ（Ｏ）−、−Ｃ≡Ｃ−、−ＣＨ２−ＣＨ２−、−ＣＯ−Ｏ−、−ＣＨ２−Ｏ−、−ＣＯ−Ｓ−、−ＣＨ２−Ｓ−、−ＣＨ＝Ｎ−、−ＣＯＯ−Ｐｈｅ−ＣＯＯ−または単結合、ここでＹがハロゲン、好ましくは塩素または−ＣＮである、から選択される。
Ｒ’およびＲ’’は、それぞれ互いに独立して、１〜１８、好ましくは３〜１２のＣ原子を有するアルキル、アルケニル、アルコキシ、アルケニルオキシ、アルカノイルオキシ、アルコキシカルボニルまたはアルコキシカルボニルオキシであるか、代替的にＲ’およびＲ’’の１つがＦ、ＣＦ３、ＯＣＦ３、Ｃｌ、ＮＣＳまたはＣＮである。
【００６０】
これら化合物の大部分において、Ｒ’およびＲ’’は、それぞれ互いに独立して、異なる長さの鎖をするアルキル、アルケニルまたはアルコキシであり、ここでネマチック媒体のＣ原子の合計が、一般的に２〜９の間で、好ましくは２〜７の間である。
これら化合物またはそれらの混合物の多くは、商業的に入手可能である。これら化合物のすべては、既知であるか、または、既知で該反応に適した反応条件下に文献（例えば、Houben-Weyl, Methoden der Organischen Chemie  ［有機化学の方法］，  Georg-Thieme-Verlag, Stuttgart、などの標準的な研究）に記載されたように、本質的に知られた方法により製造できる。使用もまた、本質的に知られた本明細書の変形からなしうるが、しかしここでは述べない。
【００６１】
式Ｉの重合可能な化合物または１または２以上の式Ｉの化合物からなる重合可能な液晶混合物は、例えばＰＳＣＴ（ポリマー安定化コレステリックテクスチャ）などのポリマー安定化液晶ディスプレイにおいて用いることができる重合可能な混合物、および例えば散乱型ディスプレイにおいて用いることができる異方性のポリマーゲルの製造に有用である。異方性のポリマーゲルおよびそれらを含むディスプレイは、例えば、ＤＥ  １９５  ０４  ２２４およびＧＢ  ２  ２７９  ６５９において開示されている。
【００６２】
式Ｉのキラル化合物およびそれらを含む重合可能な液晶混合物は、均一なプレナー配向を有するらせんツイスト分子構造、即ち、らせん軸がフィルム面に垂直である異方性ポリマーフィルムの製造に特に有用である。
例えば、配向されたコレステリックポリマーフィルムは、例えばＥＰ  ０  ６０６  ９４０、ＷＯ  ９７／３５２１９またはＥＰ  ０  ９８２  ６０５などに記載のように広域波長帯反射偏光子として、安全用マーキング用のカラーフィルターとして、または、装飾もしくは安全用の液晶顔料の製造に用いることができる。
【００６３】
異方性ポリマーゲルまたは配向されたポリマーフィルムの製造のために、液晶混合物は、式Ｉの化合物またはさらに重合可能なメソゲン性もしくは液晶性化合物であり得る重合可能な化合物の少なくとも１つを含むべきである。
従って、本発明の他の目的は、式Ｉのキラル化合物の少なくとも１つを含む重合可能な液晶混合物である。
【００６４】
重合可能な液晶混合物の成分として用いることができる好適な重合可能なメソゲン性化合物の例は、例えば、ＷＯ  ９３／２２３９７；  ＥＰ  ０，２６１，７１２；  ＤＥ  １９５，０４，２２４；  ＷＯ  ９５／２２５８６およびＷＯ９７／００６００に記載されている。しかしながら、これらの文献で開示されている化合物は、単に、本発明の範囲に限定されるべきでない例としてみなされているだけである。
【００６５】
好ましくは、重合可能な液晶混合物は、１つの重合可能な官能基を有する重合可能なメソゲン性化合物の少なくとも１つ、および２または３以上の重合可能な官能基を有する重合可能なメソゲン性化合物の少なくとも１つを含む。
【００６６】
とりわけ有用な単反応性（monoreactive）であるキラルおよびアキラルの重合可能なメソゲン性化合物の例は、次の化合物のリストで示されるが、これらは、単に例示として挙げられており、決して限定する意図ではなく、本発明を説明するものである：
【化１１】
0004549611.tif 000010
【００６７】
【化１２】
0004549611.tif 000011
【００６８】
式中、Ｐは前記した意味の１つを有し、ｘは１〜１２の整数であり、ＡおよびＤは１，４−フェニレンまたは１，４−シクロへキシレンであり、ｖは０または１であり、Ｙ０は極性基であり、Ｒ０は非極性のアルキルまたはアルコキシ基であり、Ｔｅｒは例えばメンチルなどのテルペノイド基であり、Ｃｈｏｌはコレステリル基であり、そしてＬ１およびＬ２は互いに独立してＨ、Ｆ、Ｃｌ、ＣＮ、ＯＨ、ＮＯ２または随意にハロゲン化された１〜７のＣ原子を有するアルキル、アルコキシもしくはカルボニル基である。
【００６９】
極性基Ｙ０は、好ましくは、ＣＮ、ＮＯ２、ハロゲン、ＯＣＨ３、ＯＣＮ、ＳＣＮ、ＣＯＲ５、ＣＯＯＲ５またはモノ−、オリゴ−もしくはポリフッ素化された１〜４のＣ原子を有するアルキルもしくはアルコキシ基である。Ｒ５は、随意にフッ素化された１〜４、好ましくは１〜３のＣ原子を有するアルキルである。とりわけ好ましくは、極性基Ｙ０は、Ｆ、Ｃｌ、ＣＮ、ＮＯ２、ＯＣＨ３、ＣＯＣＨ３、ＣＯＣ２Ｈ５、ＣＯＯＣＨ３、ＣＯＯＣ２Ｈ５、ＣＦ３、Ｃ２Ｆ５、ＯＣＦ３、ＯＣＨＦ２およびＯＣ２Ｆ５、特に、Ｆ、Ｃｌ、ＣＮ、ＯＣＨ３およびＯＣＦ３から選択される。
【００７０】
非極性基Ｒ０は、好ましくは、１または２以上、好ましくは１〜１５のＣ原子を有するアルキル基、または２または３以上、好ましくは２〜１５のＣ原子を有するアルコキシ基である。
【００７１】
有用な二反応性の（direactive）キラルおよびアキラルの重合可能なメソゲン性化合物の例は、化合物の次のリストで示されるが、これらは、単に例示として挙げられており、決して限定する意図ではなく、本発明を説明するものである。
【化１３】
0004549611.tif 000012
【００７２】
式中、Ｐ、ｘ、Ｄ、Ｌ１およびＬ２は前記の意味の１つを有し、ｙはｘと同じか異なっている１〜１２の整数である。
【００７３】
前記の第一の好ましい態様による重合可能な液晶材料は、１または２以上のキラルドーパント（それ自体は液晶相を示す必要がなく、それ自体に良好なプレナー配向を与える）、特に重合可能でないキラルドーパントを含む。
【００７４】
上記の式ＶおよびＶＩの単反応性および二反応性の重合可能なメソゲン性化合物は、本質的に知られ、前記の文献および例えば、Houben-Weyl, Methoden der organischen Chemie, Thieme-Verlag, Stuttgartなどの有機化学の標準的な研究に記載されている方法により製造することができる。
【００７５】
本発明の好ましい態様において、重合可能な液晶混合物は、本発明のキラル化合物の少なくとも１つ、式Ｖａ〜Ｖｍの単反応性の（monofunctional）化合物の少なくとも１つ、および式ＶＩａ〜ＶＩｅの二反応性の重合可能な化合物の少なくとも１つを含む。
他の好ましい態様において、重合可能な液晶混合物は、本発明のキラル化合物の少なくとも１つおよび式Ｖａ〜Ｖｍの単反応性化合物の少なくとも２つを含む。
【００７６】
本発明の他の目的は、式Ｉのキラル化合物の少なくとも１つおよび重合可能なメソゲン性化合物、好ましくは式Ｖａ〜ＶｍおよびＶＩａ〜ＶＩｅから選択される少なくとも１つおよび／または重合可能な式Ｉのキラル化合物の少なくとも１つを含む液晶混合物を（共）重合することにより得られる配向されたキラル液晶相を有する異方性ポリマーフィルムである。
【００７７】
均一な配向を有するキラル液晶相をもつ異方性ポリマーフィルムを製造するため、重合可能な液晶を基材に被覆し、例えば、熱または化学線放射への暴露により、その場で配向し、重合化しながら、液晶分子の均一な配向を固定することができる。配向と硬化は、混合物の液晶相において行なわれる。
【００７８】
化学線放射とは、ＵＶ光、ＩＲ光または可視光などの光照射、Ｘ−線またはガンマ線照射、またはイオンもしくは電子などの高エネルギー粒子照射を意味する。化学線放射のソースとして、例えば、単一のＵＶランプまたは一組のＵＶランプを用いることができる。化学線放射の他の可能なソースとしては、ＵＶレーザー、ＩＲレーザーまたは可視レーザーなどのレーザーがある。
例えば、ＵＶ光を用いた重合化の場合、ＵＶ照射下で分解し重合反応を開始する遊離基またはイオンを生成する光開始剤が用いられ得る。
【００７９】
反応性メソゲンを、遊離基の代わりにカチオンと光硬化する、例えば、ビニルおよびエポキシド反応基で硬化する場合、カチオン性光開始剤を用いることも可能である。
ラジカル重合のための光開始剤としては、例えば、商業的に入手可能なIrgacure 651、Irgacure 184、Darocure  １１７３またはDarocure  ４２０５（全てCiba Geigy AGより）が用いることができ、これに対し、カチオン性光重合の場合、商業的に入手可能なＵＶＩ  ６９７４（Union Carbide）を用いることができる。
【００８０】
好ましくは、式Ｉの重合可能なキラル化合物および／または式ＶおよびＶＩの重合可能なメソゲン性化合物を含む重合可能な液晶混合物は、付加的に光開始剤、とりわけ好ましくはUV-光開始剤を０．０１〜１０重量％、特に０．０５〜８重量％、きわめて好ましくは０．１〜５重量％含む。
重合は、好ましくは不活性ガス雰囲気下、好ましくは、窒素雰囲気下で行なう。
【００８１】
基材として、例えば、ガラスもしくは石英（quarz）のシート、並びにプラスチックのフィルムまたはシートを用いることができる。重合の前、間および／または後に、被覆した混合物の上に第二の基材をのせることも可能である。基材は、重合の後に除去することもしないことも可能である。化学線放射による硬化において２つの基材を用いる場合、少なくとも１つの基材は、重合に用いる化学線放射に対して透過性でなければならない。
【００８２】
等方性または複屈折性基材を用いることができる。重合後、重合したフィルムから基材を除かない場合、好ましくは等方性基材が用いられる。
好ましくは、少なくとも１つの基材は、例えば、ポリエチレンテレフタレート（ＰＥＴ）などのポリエステル、ポリビニルアルコール（ＰＶＡ）、ポリカルボネート（ＰＣ）もしくはトリアセチルセルロース（ＴＡＣ）のフィルム、特にＰＥＴフィルムまたはＴＡＣフィルムなどのプラスチック基材である。複屈折性基材として、例えば、単軸に伸長されたプラスチックフィルムを用いることができる。例えばＰＥＴフィルムは、商業的にＩＣＩ  Ｃｏｒｐ．からＭｅｌｉｎｅｘとの商品名で入手可能である。
【００８３】
好ましくは、重合可能な液晶混合物は、基材上または基材間に薄層として被覆され、そのキラル中間相において、分子のらせん軸が層に垂直にのびるプレナー配向に配向される。
【００８４】
プレナー配向は、例えばドクターブレードを用いて、混合物を剪断することなどによって達成することができる。被覆材料の上に第二の基材を載せることも可能である。この場合、２つの基材を一緒に載せることによる剪断は、良好な配向を与えるのに十分である。代替的に、プレナー配向を誘導もしくは増強するために、少なくとも１つの基材の上に、例えば、ラビングされたポリイミドまたはスパッタされたＳｉＯｘの層などの配向膜を適用すること、または被覆された混合物に対して電場もしくは磁場を適用することが可能である。
好ましい方法において、プレナー配向は、重合可能な混合物に１または２以上の界面活性化合物の添加により、誘導または増強される。
【００８５】
いくつかの場合、第二の基材を重合可能な混合物の配向を助けるためだけでなく、重合を阻害し得る酸素を排除するために適用することが有利である。代替的に、硬化は不活性ガスの雰囲気下で行なうことができる。しかしながら、大気中での硬化もまた、適切な光開始剤および強いランプ出力を用いて可能である。カチオン性光開始剤を用いる場合、酸素排除は大抵必要ないが、水は排除すべきである。
【００８６】
重合可能なメソゲン性化合物のその場での重合の詳細な記載は、D.J.Broer et al., Makromolekulare Chemie 190, 2255 (1989）においてみつけることができる。
異方性ポリマーフィルムの製造のための重合可能な液晶混合物は、好ましくは、０．１〜３５重量％、特に０．５〜１５重量％、そして極めて特に好ましくは０．５〜５％の重合可能な式Ｉのキラル化合物の１または２以上を含む。
【００８７】
１〜３の式Ｉのキラル化合物を含む重合可能な液晶混合物が好ましい。
本発明の重合可能な液晶混合物は、付加的に、例えば、触媒、増感剤、安定化剤、共反応モノマーまたは界面活性化合物などの他の好適な成分の１または２以上を含み得る。
【００８８】
本発明の好ましい態様において、本発明の重合可能な液晶混合物は、例えば組成物の貯蔵の間の望まない自然重合を防ぐために用いられる安定化剤を含む。安定化剤は、この目的のために当業者に知られた化合物の全てを原則として用いることができる。これらの化合物は、幅広い種類で商業的に入手可能である。安定化剤の典型例としては、４−エトキシフェノールまたはブチル化ヒドロキシトルエン（ＢＨＴ）が挙げられる。
【００８９】
ポリマーの架橋を増大するために、２０％以下の、２または３以上の重合可能な官能基を有する非メソゲン性化合物を、重合可能な組成物へ代替的に、もしくは付加的に多官能性の重合可能なメソゲン性化合物へ添加することも可能である。
【００９０】
二反応性の非メソゲン性モノマーの典型例は、１〜２０のＣ原子のアルキル基を有するアルキルジアクリレートまたはアルキルジメタクリレートである。３以上の重合可能な基を有する非メソゲン性モノマーの典型例は、トリメチルプロパントリメタクリレートまたはペンタエリトリオールテトラアクリレートである。
【００９１】
たった１つの重合可能な官能基を有する化合物を含む本発明の組成物の重合は、直鎖状ポリマーとなるが、２以上の重合可能な官能基を有する化合物の存在下では、架橋したポリマーが得られる。
【００９２】
異方性ポリマーゲルの製造のために、液晶混合物は、前記のようにその場で重合されうるが、この場合、重合可能な混合物の配向は必要でない。
【００９３】
本発明の式Ｉのキラル化合物および液晶混合物、それらを含む液晶０ポリマーまたは液晶顔料は、例えば、ＥＰ  ８１５  ８２６に記載のようにメイキャップのため、または例えばＤＥ  １９６  ２９  ７６１またはＥＰ  １  ０３８  ９４１に記載のように、ヒトの皮膚または髪の保護のためのＵＶ−フィルターとして、特にＵＶ−ＡおよびＵＶ−Ｂ−放射に対する保護のためなど、化粧および医薬組成物における使用についても好適である。本発明のドーパントは高いＨＴＰを有し、したがって、ＵＶ範囲の反射を示し、ＵＶ−フィルターとして好適な材料となる短いピッチを得るために、少量必要なだけである。
【００９４】
式Ｉのキラル化合物を含み、ＵＶ光、特に２００〜４００ｎｍの波長のものを反射する液晶混合物、液晶ポリマーまたは液晶顔料は、本発明の他の目的である。他の目的は、化粧組成物、特にヒトの皮膚または髪の保護のための化粧または医薬組成物であって、ＵＶ−フィルターとして、式Ｉのキラル化合物を含む液晶混合物、液晶ポリマーまたは液晶顔料を含み、ＵＶ光、特に２００〜４４０ｎｍ、とりわけ２８０−４００  ｎｍ、２００〜２３０ｎｍ（ＵＶ−Ｃ）および２８０〜３３０ｎｍ（ＵＶ−Ｂ）の波長範囲でのＵＶ光を反射する組成物である。
【００９５】
前記から、当業者は、本発明の本質的な特徴を容易に確認することができ、その精神と範囲を逸脱することなく、種々の用法および条件に適合するための本発明の種々の変更および改変をすることができる。
さらなる加工なしに、当業者は、これまでの記載を用いて、本発明を最大限に利用することができると信じる。したがって、以下に説明する例は単なる例示と解釈されるもので、いかなる方法においても本開示の残りを制限するものではない。
【００９６】
前記において、そして以下の例において、他で示していなくても、全ての温度は、校正不要の摂氏で示し、全ての部およびパーセントは重量による。
等式ＨＴＰ＝（ｐ＊ｃ）−１（μｍ−１）、式中、ｐは分子らせんのピッチであり、μｍで与えられ、そしてｃはホストにおけるキラル化合物の重量による濃度で相対値で与えられる（従って、例えば、１重量％の濃度は、０．０１のｃ値に対応する）、にしたがい、液晶ホスト中のキラル化合物のらせんねじれ力ＨＴＰの値が与えられる。
【００９７】
以下の略語は、化合物の液晶相の挙動を示すために用いられる：Ｃ＝結晶状態；  Ｎ＝ネマチック；  Ｓ  ＝  スメクティック；  Ｎ＊、Ｃｈ＝キラルネマチックまたはコレステリック；  Ｉ＝等方性。これら記号間の数字は、摂氏での相転移温度を示す。さらに、ｍｐ．は、融点、Δｎは、５８９ｎｍ、２０℃での複屈折であり、Δεは、２０℃での誘電異方性である。化学式中のＣ＊は、キラルＣ原子を示す。ＤＣＣは、Ｎ，Ｎ’−ジシクロヘキシルカルボジイミドであり、ＤＭＡＰは、４−ジメチルアミノピリジンであり、ＤＣＭは、ジクロロメタンである。「従来のワークアップ」とは、次を意味する：必要であれば水を加え、混合物を塩化メチレン、ジエチルエーテルまたはトルエンで抽出し、相を分離し、有機相をエバポレーションによって乾燥し濃縮し、そして生成物を結晶化および／またはクロマトグラフィーによって精製する。
【００９８】
他に示していなくても、例のＨＴＰ値は、温度２０℃、５％濃度で、商業的に入手できる液晶ホスト混合物ＢＬ０８７  （Merck KGaA, Darmstadt, Germany）において測定した。
【００９９】
例  １
化合物（１）は、次の反応スキームにしたがって製造される。
【化１４】
0004549611.tif 000013
【０１００】
モノエステル（化合物１ａ）の製造
イソソルビド(３．８ｇ、０．０２６ｍｏｌ)、４−ｎ−ペンチル安息香酸(５．０ｇ、０．０２６ｍｏｌ)およびＮ，Ｎ’−ジシクロヘキシルカルボジイミド（５．３６ｇ、０．０５２ｍｏｌ）をジクロロメタン（１００ｍｌ）中、混ぜ合わせた。４−ジメチルアミノピリジン（０．１ｇ、触媒）を添加し、反応混合物を防湿しながら（ＣａＣｌ２防湿管）室温で一晩撹拌した。Ｎ，Ｎ−ジシクロヘキシル尿素を濾別し、濾液を水で洗浄し（３ｘ１００ｍｌ）、無水Ｎａ２ＳＯ４で乾燥し、そして溶媒をロータリーエバポレーターを用いて減圧下で除去した。
粗生成物を、ＭＥＲＣＫ  ４０−６３  μｍシリカゲルを介し、トルエン：酢酸エチルを３：２で溶出しながら、フラッシュカラムクロマトグラフを行なった（収量４．１１ｇ  （４９．５％））
【０１０１】
酸塩化物（化合物１ｂ）の製造
二環の酸（１．５５ｇ、０．００４９６ｍｏｌ）および塩化チオニル（０．６４ｇ、０．００５４６ｍｏｌ）をジクロロメタン（２０ｍｌ）中、混ぜ合わせた。Ｎ−メチルピロリジンを添加し、反応混合物を撹拌し、透明な溶液を得られるまで還流し、次いでさらに２時間撹拌、還流した。反応混合物をロータリーエバポレーターを用いて減圧下、乾燥状態まで乾燥した。粗生成物をさらに精製することなく次の工程に用いた。
【０１０２】
非対称のジエステル（化合物１）の製造
モノエステル（１．４４ｇ、０．００４５１ｍｏｌ）、トリエチルアミン（２．２８ｇ、０．００２５ｍｏｌ）およびジクロロメタン（２０ｍｌ）を２５℃で撹拌しながら混ぜ合わせた。ジクロロメタン（２０ｍｌ）中の酸塩化物（１．６４ｇ、０．００４９６ｍｏｌ）を滴下し、反応混合物を窒素雰囲気下で２４時間撹拌した。次いで反応混合物を水に注ぎ、ジクロロメタン（５０ｍｌ）で抽出した。有機抽出物を水で洗浄し、無水Ｎａ２ＳＯ４で乾燥し、そして溶媒をロータリーエバポレーターを用いて減圧下で除去した。粗生成物を、ＭＥＲＣＫ  ４０−６３μｍシリカゲルを介し、ジクロロメタンで溶出しながら、フラッシュカラムを行なった。カラムにかけた材料をエタノールから再結晶化し、２４時間４０℃で真空乾燥器中、乾燥した（収量０．９２ｇ  （３３．２％））。
【０１０３】
次の化合物は、同様に製造することができる。
【化１５】
0004549611.tif 000014
【０１０４】
化合物１〜３に対応し、二環がイソソルビド核の２位にある異性体１＊、２＊および３＊は、第一工程において二環の酸を用いて同様に製造される。
【化１６】
0004549611.tif 000015
【０１０５】
化合物１〜３およびそれらの異性体１＊〜３＊の温度範囲−２０℃〜＋８０℃での反射波長のＨＴＰおよび温度依存性を、５％濃度でネマチックホスト混合物ＢＬ０８７において測定した。化合物１〜３およびそれらの異性体１＊〜３＊の溶解性は、濃度２０％でＢＬ０８７での各化合物の混合物を調製することにより測定した。混合物は、結晶化を可能にするため１週間室温で放置した。次いで、混合物をろ過し、反射波長を測定し、そして化合物の既知のＨＴＰから、混合物に残っているキラル化合物の濃度を計算した。結果を表１に示す。
【０１０６】
表  １：  化合物１〜３およびそれらの異性体１＊〜３＊の比較
【表１】
0004549611.tif 000016
本発明による化合物１〜３は、それらの異性体１＊〜３＊よりも、ネマチックホスト混合物での高いＨＴＰおよび著しく高い溶解性を有する。